図4における7に相当する。)を用いて照明したところ、図4のホログラムシートAと同様に、この紫外線は目視では見えず、赤色のホログラム再生像「発光」(図4における8に相当する。)がさらに所定の方向へ浮かび上がり、意外性及び意匠性に優れるものであった。)また、このホログラムシートの裏側から、上記の光源を用いて照明したところ、同様のホログラム再生像を同様に視認することができた。)このホログラムシートに適宜な粘着剤を塗付して、3cm角に切り出し、パスポートの顔写真上に貼付したところ、ホログラムシートの下に、顔写真を確認でき、且つ、ブラックライト蛍光管40W照明(照明形状を小さくするため、3mmφ穴を持つカバー装着。)したところ、新たに浮かび上がる赤色のホログラム再生像を認識することができた。)(実施例2)フォトクロミック分子含有インキをホログラムレリーフ上に形成する方式を、スピンコート方式とし、均一な塗膜厚さを2μmとし、乾燥後のフォトクロミック薄膜層3を0.4μm厚さで形成したこと以外は、実施例1と同様にして、実施例2の本発明のホログラムシートAを作製した。)このとき、フォトクロミック薄膜層3は、ホログラム形成層2のホログラムレリーフを形成する凹凸に追従して均一な厚さで形成されていた。LC―L2)を用いて照明したところ、この紫外線は目視では見えず、より鮮明な赤色のホログラム再生像8「発光」を確認することができたこと以外は、実施例1と同様に良好な結果を得た。)(実施例3)フォトクロミック分子として、下記組成の樹脂分散型のフォトクロミック分子含有インキを用い、乾燥後のフォトクロミック薄膜層3を0.1μm厚さで形成したこと以外は、実施例2と同様にして、実施例3の本発明のホログラムシートAを作製した。励起光として、オムロン社製UV−LEDを用いたこと以外は、実施例2と同様にして観察したところ、黄色から青色へ色調が変化し、実施例2より、鮮明で且つ発光強度の強い青色のホログラム再生像8を確認することができたこと以外は、実施例2と同様に良好な結果を得た。【0170】(図4において、励起光7照射前の状態において、ホログラム再生像6とは別に、「黄色」のホログラム再生像も再生されている状態である〈図示せず。励起光7の照射後は、図4の「発光」8が、「赤色」でなく「青色」となり、且つ、その再生方向を変えて視認される。50質量部その透明基材1、「均一な厚さの透明な層」及び、「均一な厚さのフォトクロミック薄膜層」の3層構成のシートを形成した。)その3層構成のシートの「均一な厚さのフォトクロミック薄膜層」最表面に、実施例1で用いたレリーフホログラム(「発光」の文字画像:図3参照)の複製用型の型面を接触させ、熱ロールプレス方式により、80°C、1トン/m、2m/分の条件にて、レリーフホログラムの形成を行ない、「均一な厚さの透明な層」と「均一な厚さのフォトクロミック薄膜層」との界面の形状、及び、「均一な厚さのフォトクロミック薄膜層」の最表面の形状を、いずれも「ホログラムレリーフ」の「レリーフ形状」とした(実質的に同一の形状という意味。)こと以外は、実施例1と同様にして、実施例4のホログラムシートAを得た。このレリーフホログラムの形成により、「均一な厚さの透明な層」がホログラム形成層2に、「均一な厚さのフォトクロミック薄膜層」がフォトクロミック薄膜層3となっている。)このホログラムシートAを、実施例1と同様に評価したところ、著しく鮮明なホログラム再生像6が出現し、さらに、著しく鮮明な赤色のホログラム再生像8「発光」を確認することができたこと以外は、実施例1と同様に良好な結果を得た。